(57)【要約】      （修正有）【課題】電力供給を停止した場合でも、発色保持時間が長く、更に、簡易な構造である平滑ＩＴＯ電極を用いても良好な黄色発色が可能なエレクトロクロミック素子を提供する。【解決手段】対向配置され、対向面に電極を有する第１、第２の基板と、第１、第２の基板間に挟持され、エレクトロクロミック材料及びメディエータを含む電解質層４と、を有するエレクトロクロミック素子１において、電解質層４にメディエータの機能を抑制する保護剤を添加したことを特徴とする。【選択図】図１
2020106638.tif 000002
【特許請求の範囲】
【請求項１】
対向配置され、対向面に電極を有する第１、第２の基板と、
前記第１、第２の基板間に挟持され、エレクトロクロミック材料及びメディエータを含む電解質層と、を有するエレクトロクロミック素子において、
前記電解質層に前記メディエータの機能を抑制する保護剤を添加したことを特徴とするエレクトロクロミック素子。
【請求項２】
前記保護剤が、ポリビニルピロリドン、ポリエチレングリコール、ポリビニルアルコール、ポリビニルピリジン、ポリビニルイミダゾール、ラクトン環を有するビニルポリマー、又は、セチルトリメチルアンモニウムブロマイドであることを特徴とする請求項１に記載のエレクトロクロミック素子。
【請求項３】
前記メディエータは、銅（II）イオンを含む請求項１又は２に記載のエレクトロクロミック素子。
【請求項４】
前記エレクトロクロミック材料が、銀化合物又は銀イオンを含有する請求項１乃至請求項３のいずれかに記載のエレクトロクロミック素子。
【発明の詳細な説明】
【技術分野】
【０００１】
本発明は、エレクトロクロミック素子に関し、より詳細には、エレクトロクロミック材料を含み、エレクトロクロミック材料の光物性を変化させることで調光、調色する素子及びこれを用いた製品、例えばディスプレイなどの表示装置、外部から入射する光量を調整する装置等に好適なものに関する。
【背景技術】
【０００２】
透過する光量を調節する素子は、例えば表示装置、調光フィルタ等として現在市販されている。
【０００３】
テレビやパソコンモニタ、携帯電話ディスプレイを始めとした情報を表示するための装置（表示装置）は、近年の情報化社会において欠かすことのできない装置である。また、外部から入射する光量を調節する調光フィルタ、防眩ミラー等の調光装置は、屋内、車、航空機等の空間において、外部からの光を調節するためのカーテン等と同様の効果を有し、生活において非常に役立つものである。
【０００４】
公知の技術として、例えば、下記特許文献１には、一対の基板の対向する面に一対の電極を形成し、この一対の電極間に銀を含むエレクトロクロミック材料及びメディエータを含む電解液を挟持させ、銀を透明電極上に電解析出させることで、透明状態から鏡状態・黒状態・カラー状態への可逆的な色変化を可能にするエレクトロクロミック素子が開示されている。
【先行技術文献】
【特許文献】
【０００５】
【特許文献１】国際公開第２０１３／１８０１２５号
【発明の概要】
【発明が解決しようとする課題】
【０００６】
従来のエレクトロクロミック素子は、電解液にメディエータとして、塩化銅（II）の添加を行っている。塩化銅（II）には二つの役割がある。一つ目の役割は、発色状態の銀の溶解を補助するメディエーション剤としての役割である。また二つ目の役割は、対極における酸化還元反応の材料としての役割であり、作用極における銀の酸化還元反応に必要な電荷量も補償する。
【０００７】
塩化銅（II）を添加したエレクトロクロミック素子には発色保持時間が短いという問題点を有していた。エレクトロクロミック素子の電極間に印加される電圧を解除し、電力の供給を停止した場合、塩化銅（II）の影響で、直ちに銀の溶解が起こってしまうためである。
【０００８】
また、従来のエレクトロクロミック素子において、赤色、青色等のカラー発色は簡易な構造である平滑ＩＴＯ電極を用いて良好な発色が得られていた。しかしながら、黄色の発色特性は非常に低かった。黄色は溶解性が高い１０ｎｍ程度の微小な銀粒子を密に析出させることが必要であり、良好な発色のためには表面の粗いＩＴＯ粒子修飾電極を用いなければならないという問題点を有していた。
【０００９】
本発明は、上記課題に鑑みてなされたものであり、エレクトロクロミック素子への電力供給を停止した場合でも、発色保持時間が長く、更に、簡易な構造である平滑ＩＴＯ電極を用いても良好な黄色発色が可能なエレクトロクロミック素子を提供することを目的とする。
【課題を解決するための手段】
【００１０】
本発明者らは、上記課題を解決するべく鋭意検討を行った結果、電解質層にメディエータの機能を抑制する保護剤を添加することで、目的とする発色保持時間を長くすることができ、更に、良好な黄色発色が可能なことを見出し、本発明を完成するに至った。
【００１１】
本発明の一観点に係るエレクトロクロミック素子は、対向配置され、対向面に電極を有する第１、第２の基板と、第１、第２の基板間に挟持され、エレクトロクロミック材料及びメディエータを含む電解質層と、を有する構成において、電解質層にメディエータの機能を抑制する保護剤を添加したことを特徴とするものである。
【００１２】
さらに、保護剤が、ポリビニルピロリドン、ポリエチレングリコール、ポリビニルアルコール、ポリビニルピリジン、ポリビニルイミダゾール、ラクトン環を有するビニルポリマー、又は、セチルトリメチルアンモニウムブロマイドであると望ましい。
【００１３】
さらに、メディエータは、銅（II）イオンを含むと望ましい。
【００１４】
さらに、エレクトロクロミック材料が、銀化合物又は銀イオンを含有すると望ましい。
【発明の効果】
【００１５】
本発明によれば、電解質層にメディエータの機能を抑制する保護剤を添加することで、メディエーションを防ぎ、発色保持時間を長くすることができ、更に、微小な銀粒子の溶解が防がれ、平滑ＩＴＯ電極を用いた場合でも良好な黄色発色が可能なエレクトロクロミック素子を提供できる利点がある。
【図面の簡単な説明】
【００１６】
【図１】実施形態に係るエレクトロクロミック素子の概略断面を示す図である。
【図２】実施形態に係るエレクトロクロミック素子の駆動方式を示す図である。
【図３】実施例に係るエレクトロクロミック素子のＩＴＯ電極上に析出した銀微粒子のＳＥＭによる観察結果を示す図である。
【図４】実施例に係るエレクトロクロミック素子の発色電圧を印加した後、回路を開放した際の透過率の時間変化を示す図である。
【図５】実施例に係るエレクトロクロミック素子の黄色発色時の透過スペクトル測定結果を示す図である。
【図６】実施例に係るエレクトロクロミック素子の黄色発色時のＩＴＯ電極上に析出した銀微粒子のＳＥＭによる観察結果を示す図である。
【発明を実施するための形態】
【００１７】
以下、本発明の実施形態について説明する。本発明の範囲はこれらの説明に拘束されることはなく、以下の例示以外についても、本発明の趣旨を損なわない範囲で適宜変更し実施することができる。
【００１８】
図１は、本発明のエレクトロクロミック素子１の概略断面を示す図である。図１で示すように、本エレクトロクロミック素子１は、一対の電極（作用極２、対極３）と、一対の電極２、３の間に挟持され、エレクトロクロミック材料、メディエータ及びメディエータの機能を抑制する保護剤を含む電解質層４とを有する。なお、図１において、一対の電極２、３をそれぞれ支持する一対の基板は省略されている。
【００１９】
本実施形態において一対の基板は、電解質層４を挟み保持するために用いられるものであって、一対の基板の少なくとも一方が透明であればよいが、双方透明であれば、透過型のエレクトロクロミック素子１を実現することができる。本実施形態では双方透明な場合で説明する。なお、基板の材料としては、ある程度の硬さ、化学的安定性を有し、安定的に電解質層４を保持することができる限りにおいて限定されるわけではないが、ガラス、プラスチック、金属、半導体等を採用することができ、透明な基板として用いる場合は、ガラス、プラスチックが適している。
【００２０】
また、本実施形態において、一対の基板のそれぞれには、対向面に電極２、３が形成されている。この電極は電解質層４に電圧を印加するために用いられるものである。電極の材料としては、好適な導電性を有する限りにおいて限定されるわけではないが、例えば基板の材質が透明な場合はＩＴＯ、ＩＺＯ、ＳｎＯ２、ＺｎＯ等の少なくともいずれかを含む透明電極であることが好ましい。なお、本実施形態においてはＩＴＯを採用した。
【００２１】
また、本実施形態において、電極２、３は、いずれも平滑な電極であることが好ましい。平滑な電極とは、凹凸のない、凹凸があってもナノオーダー以下である電極であって、限定されるわけではないが、凹凸の高低差が２０ｎｍ以下であることが好ましく、より好ましくは１０ｎｍ以下、更に好ましくは５ｎｍ以下である。
【００２２】
また、本実施形態において、平滑な電極の表面粗さとしては、触針式の測定による表面粗さ（Ｒａ）が、２０ｎｍ以下、より好ましくは１０ｎｍ以下、より好ましくは５ｎｍ以下であることが好ましい。この範囲とすることで、後で詳述する鏡状態を実現することができる。
【００２３】
また、本実施形態に係る電極２、３は、基板上に、表示したい文字などのパターンにあわせた形状として形成してもよく、また、領域ごとに区分された複数の電極を基板上に並べて形成したものであってもよい。領域ごとに区分すると、この各領域を画素として、画素ごとに表示を制御して、複雑な形状の表示にも対応できるといった利点がある。
【００２４】
また、電極２、３間の距離としては、後で詳述するエレクトロクロミック材料が、微粒子として十分に析出し、又、消失する電界を印加することができる限りにおいて限定されるわけではないが、１μｍ以上１０ｍｍ以下が可能であり、望ましくは１μｍ以上１ｍｍ以下の範囲である。なお、本実施形態においては、スペーサー５で電極２、３間の距離を規定している。
【００２５】
なお、本実施形態に係る電極２、３は、それぞれ導電性を有する配線を介して電源に接続されており、この電源により供給される電圧を調整することによって、電解質層４に対する電圧調整、並びに電圧の印加及び解除を制御することができる。
【００２６】
また、本実施形態に係る電解質層４は、支持塩としての電解質を含むとともに、エレクトロクロミック材料、メディエータ及びメディエータの機能を抑制する保護剤を含んでいる。また、本実施形態に係る電解質層４は、そのほか含有材料を保持するための溶媒を含んでいる。
【００２７】
本実施形態の電解質層４における電解質は、エレクトロクロミック材料の酸化還元等を促進するためのものであり支持塩であることは好ましい一例である。電解質は、臭素イオンを含むことが好ましく、例えば、ＬｉＢｒ、ＫＢｒ、ＮａＢｒ、臭化テトラブチルアンモニウム（ＴＢＡＢｒ）等を例示することができる。なお、電解質の濃度としては、限定されるわけではないが、モル濃度でエレクトロクロミック材料の５倍程度、具体的には３倍以上６倍以下含んでいることが好ましく、例えば、３ｍＭ以上６Ｍ以下であることが好ましく、より好ましくは５ｍＭ以上５Ｍ以下、より好ましくは６ｍＭ以上３Ｍ以下、更に好ましくは１５ｍＭ以上６００ｍＭ以下、更に好ましくは２５ｍＭ以上５００ｍＭ以下、更に好ましくは３０ｍＭ以上３００ｍＭ以下の範囲である。
【００２８】
また、本実施形態の電解質層４における溶媒は、エレクトロクロミック材料、メディエータ、メディエータの機能を抑制する保護剤及び電解質を安定的に保持することができる限りにおいて限定されるわけではないが、水等の極性溶媒であってもよいし、極性のない有機溶媒等一般的なものも用いることができる。そして、本実施形態においては、ＤＭＳＯ（ジメチルスルホキシド）を用いた。
【００２９】
また、本実施形態の電解質層４におけるエレクトロクロミック材料とは、直流電圧を印加することによって酸化還元反応を起こす材料であり、銀イオンを含む塩であることが好ましい。このエレクトロクロミック材料は、酸化還元反応によって銀微粒子を析出又は消失させ、これに基づいて色の変化を生じさせ表示を行なうことができる。銀を含むエレクトロクロミック材料としては限定されるわけではないが、ＡｇＮＯ３、ＡｇＣｌＯ４、ＡｇＢｒ、ＣＨ３ＣＯＯＡｇを挙げることができる。また、銀以外の金属を用いたエレクトロクロミック材料として、銅、ビスマスを用いたものが挙げられる。なお、エレクトロクロミック材料の濃度については、上記機能を有する限りにおいて特に限定されるわけではなく、材料によって適宜調整が可能であるが、５Ｍ以下であることが望ましく、より望ましくは１ｍＭ以上１Ｍ以下、更に望ましくは５ｍＭ以上１００ｍＭ以下である。
【００３０】
また、本実施形態の電解質層４におけるメディエータとは、銀よりも電気化学的に低いエネルギーで酸化還元反応を行なうことのできる材料である。メディエータの酸化体が銀から随時電子を授受することによって、銀の酸化による消色反応を補助することができる。なお、メディエータとしては、上記機能を有する限りにおいて限定されるわけではないが、銅（II）イオンの塩であることが好ましく、例えば、ＣｕＣｌ２、ＣｕＳＯ４、ＣｕＢｒ２を挙げることができる。また、メディエータの濃度としては、上記機能を有する限りにおいて限定されず、また、材料によって適宜調整が可能であるが、５ｍＭ以上２０ｍＭ以下であることが望ましく、より望ましくは１５ｍＭ以下である。２０ｍＭ以下とすることで過度の色付きを防止することができる、なお、銀イオンと銅（II）イオンとの濃度比としては、限定されるわけではないが、銀イオンを１０とした場合、銅（II）イオンは１以上３以下の範囲であることが好ましい。
【００３１】
また、本実施形態の電解質層４におけるメディエータの機能を抑制する保護剤とは、析出した銀微粒子の表面を覆うように作用し、銀微粒子の析出時の溶解を抑制する材料である。そのため、小さい銀微粒子に維持するように形態制御や凝集防止が可能となる。黄色の発色は、溶解性が高い１０ｎｍ程度の微小な銀粒子を密に析出させることが必要であるが、保護剤を添加することにより、小さい銀微粒子に維持することが可能となり、良好な黄色発色が可能となった。また、エレクトロクロミック素子１の電極間に印加される電圧を解除し、電力の供給を停止した場合、従来はメディエータの影響で、直ちに銀の溶解が発生するが、本実施形態はメディエータの機能を抑制する保護剤の作用により、銀の溶解が抑制され発色保持時間を長くすることが可能となった。代表的な保護剤であるポリビニルピロリドンは、下記一般式で示される化合物である。カルボニル基が銀と相互作用して、上記機能が発現すると考えられる。
【化１】
2020106638.tif 000003
【００３２】
なお、保護剤としては、メディエータの機能を抑制する限りにおいて限定されず、ポリビニルピロリドンの他にも、ポリエチレングリコール、ポリビニルアルコール、ポリビニルピリジン、ポリビニルイミダゾール、ラクトン環を有するビニルポリマー、又は、セチルトリメチルアンモニウムブロマイド等を例示することができる。
【００３３】
また、本実施形態の電解質層４においては、上記構成要件のほか、例えば増粘剤を加えることができる。増粘剤を加えることでエレクトロクロミック素子のメモリ性をさらに向上させることができる。なお、増粘剤の例としては、特に限定されるわけではないが、例えばポリビニルアルコールを例示することができる。なお、増粘剤の濃度としては、特に限定されるわけではないが、例えば、電解質層４の総重量に対し５重量％以上２０重量％以下の範囲で含ませておくことが好ましい。
【００３４】
ところで、本実施形態のエレクトロクロミック素子１の駆動方式の一例を図２に示しておく。一対の電極２、３間に定電圧を印加する方式と、ステップ電圧を印加する方式等がある。本実施形態に係るエレクトロクロミック素子１は、このような電圧印加を取り入れることで、透明状態及び鏡状態だけでなく、カラー状態を実現することができるようになる。
【００３５】
まず、定電圧を印加する方式、又は電圧の印加を解除することで鏡状態、透明状態を実現することができる。
【００３６】
本実施形態のエレクトロクロミック素子１では、電極２、３間に定電圧を印加すると、一方の電極ではエレクトロクロミック材料の銀イオンが還元されて銀として析出する一方、電圧を解除すると、銀は再び銀イオンとして溶解する。銀が平滑な電極上に形成されれば鏡状態となる。なお、この定電圧印加の際の電界強度としては、一対の電極間の距離によって適宜調整が可能であり、限定されるものではなく、電界強度として例えば、絶対値で１．０×１０３Ｖ／ｍ以上１．０×１０５Ｖ／ｍ以下の範囲にあることが好ましく、より好ましくは１．０×１０４Ｖ／ｍ以下の範囲内である。
【００３７】
次に、本実施形態のエレクトロクロミック素子１の駆動方式として、平滑な電極に銀微粒子を析出させる際、ステップ電圧を印加することで析出する銀の粒子径を異ならせ、表示状態を鏡状態だけでなく、カラー状態を実現することができる。カラー状態が現れる原理については、別途詳細な確認検討が必要であるが、銀の粒子径が調節されることでプラズモン吸収波長域が限定され、特定波長域の透過率が低くなるため、特定の色みを有することになるものと考えられる。更に本駆動方法では、印加電圧、印加電圧の印加時間を異ならせることで、電極上に析出する銀の粒子径を異ならせ、表示させる色を異ならせることができるようになる。すなわち、多色表示を行うことができるようになる。
【００３８】
ステップ電圧を印加する方式に関して、図２を用いて詳述すると、第一の印加期間ｔ１において銀粒子の核生成を行い、第二の印加期間ｔ２において核成長を行わせる。すなわち、それぞれの電圧値を異ならせることで核生成期間に特化した期間と、核成長期間に特化した期間とをそれぞれ設け、銀の粒子をカラー状態の範囲となるよう調節することが可能となる。核生成期間（第一の印加期間ｔ１）における電圧値や印加期間を異ならせることで着色であっても異なる色の状態を実現することが可能となる。この着色状態における色としては、銀の粒子径を調整することによって適宜調整可能であり、青状態、赤状態、黄状態を例示することができるがこれに限定されない。
【００３９】
また、ステップ電圧を印加する方式において、限定されるわけではないが、第一の印加期間ｔ１における電圧Ｖ１の絶対値は、第二の印加期間ｔ２における電圧Ｖ２の絶対値よりも大きく、第一の印加期間ｔ１の長さは、第二の印加期間ｔ２の長さよりも短いことが好ましい。第一の印加期間ｔ１における電圧Ｖ１の絶対値を大きくする一方、この期間ｔ１を短くすることで、核生成期間と核成長期間を効果的に分離することができるようになる。具体的には、第一の印加期間ｔ１における電圧Ｖ１の絶対値は、核生成電圧の絶対値よりも大きいことが好ましく、第二の印加期間ｔ２における電圧Ｖ２の絶対値は核成長電圧の絶対値よりも高く核生成電圧の絶対値よりも低いことが好ましい（例えば図２参照）。また、この場合において、より具体的には、限定されるわけではないが、印加する第一の印加期間ｔ１の電圧Ｖ１の絶対値は、第二の印加期間ｔ２の電圧Ｖ２の絶対値の１．５倍以上５倍以下であることが好ましく、より好ましくは３倍以下である。この範囲とすることで、核生成のための電圧値と核成長のための電圧値を明確にし、効果的に現象を区切って制御することができるようになる。また、第一の印加期間ｔ１の長さは、核生成を行うことができる一方で核成長が起こる前に終了させることが好ましく、適宜調整可能であり限定されるわけではないが例えば１０ｍｓ以上１ｓ以下であることが好ましく、より好ましくは５００ｍｓ以下、更に好ましくは２００ｍｓ以下である。この範囲とすることで上記のとおり、効果的に核生成を行うことができる一方で核成長が起こる前に終了させることができる。また第二の印加期間ｔ２の長さは、核成長を行うことができる限りにおいて限定されず、適宜調整可能であるが、例えば１ｓより長く、３ｓ以上であることが好ましい。この範囲とすることで十分核成長を達成することができる。
【００４０】
本実施形態によると、印加電圧の値を変化させることで、鏡状態、カラー状態を可能とし、更にカラー状態も多色の表示が可能となる。また、印加電圧を解除した状態で透明状態を実現することができる。
【００４１】
以上のような構成の本実施形態においては、電解質層４にメディエータの機能を抑制する保護剤を添加するだけの簡易な構成で、保護剤が析出した銀微粒子の表面を覆うように作用し、銀微粒子の析出時の溶解を抑制する。そのため、小さい銀微粒子に維持するように形態制御や凝集防止が可能となる。黄色の発色は、溶解性が高い１０ｎｍ程度の微小な銀粒子を密に析出させることが必要であるが、保護剤を添加することにより、小さい銀微粒子に維持することが可能となり、良好な黄色発色が可能となった。また、エレクトロクロミック素子１の電極間に印加される電圧を解除し、電力の供給を停止した場合、従来はメディエータの影響で、直ちに銀の溶解が発生するが、本実施形態はメディエータの機能を抑制する保護剤の作用により、銀の溶解が抑制され発色保持時間を長くすることが可能となった。発色保持時間が長くなると、発色状態を維持するための電力が低下するので、消費電力を削減できる効果がある。
【００４２】
また、本実施形態のエレクトロクロミック素子は、カラーによる多色表示を応用して、表示装置に適用可能であるが、表示装置に限られず、例えば、建築物の調光窓、店舗・商業施設におけるショーウインドウ、自動車・飛行機・電車等の防眩窓等のいわゆるスマートウインドウや、自動車・サングラス等のミラー、駅・空港・バス停等公共の場における情報表示媒体、電子広告等、光の量を調節することのできる極めて広い製品分野に採用することができる。
【実施例】
【００４３】
以下、実施例により本発明をさらに詳細に説明するが、本発明はこれらによって限定されるものではない。
【００４４】
ここで、実際にエレクトロクロミック素子を作製し、その効果の確認を行なったので、以下に説明する。
【００４５】
第１、第２の基板としてガラス基板を用い、一対の電極としてＩＴＯ電極を用い、エレクトロクロミック材料としてＡｇＮＯ３を用い、溶媒としてＤＭＳＯを、電解質としてＬｉＢｒを、メディエータとしてＣｕＣｌ２を、メディエータの機能を抑制する保護剤としてポリビニルピロリドン（ＰＶＰ）を用いた。なお、本実施例において、一対の電極は平滑なＩＴＯが形成されたＩＴＯ電極を用いた。また、本実施例において、ＡｇＮＯ３の濃度は１０ｍＭ、ＬｉＢｒの濃度は５０ｍＭ、ＣｕＣｌ２の濃度は１０ｍＭ、ＰＶＰの濃度は３．６Ｍとした。また、テフロン制のスペーサーを用い、一対の電極間の距離を５００μｍとして上記電解質層を第１、第２の基板間に挟持させた。
【００４６】
次に、保護剤としてＰＶＰを含む素子および従来のＰＶＰを含まない素子に−２．５Ｖの定電圧を８ｍＣ印加した際のＩＴＯ電極上に析出した銀微粒子をＳＥＭにより観察を行った。この結果を図３に示しておく。従来素子と比べ、ＰＶＰを含む素子では粒子形状が球形に近く単分散性も高いことから、電着銀微粒子においてＰＶＰが保護剤として機能していることが確認できた。
【００４７】
また、保護剤としてＰＶＰを含む素子および従来のＰＶＰを含まない素子に発色電圧（−２．５Ｖ、５ｍＣ）を印加した後、回路を開放した際の透過率の時間変化を測定した。この結果を図４に示しておく。従来素子では約１２０ｓで発色前の透過率へと戻ったのに対し、ＰＶＰを含む素子では約７９０ｓで発色前の透過率へと戻った。ＰＶＰの添加によって約６．６倍の保持特性を示した。この結果、ＰＶＰを添加することにより発色保持時間を長くできることを確認した。
【００４８】
さらに、黄色発色に関して検討した。黄色の発色は、溶解性が高い１０ｎｍ程度の微小な銀粒子を密に析出させることが必要であるが、溶解性が高いため、黄色の発色を維持できない。そこで、これまで平滑ＩＴＯ電極を用いた場合、溶解性の低い大きな球状微粒子（約７０ｎｍ）の析出で代替えしていた。このＰＶＰを含まない従来の代替え素子と、ＰＶＰを含む素子にステップ電圧（Ｖ1＝−４．４Ｖ、ｔ１＝７０ｍｓ、Ｖ２＝−１．７５Ｖ、ｔ２＝１４０ｓ）を印加したのち、酸化電圧（０．５Ｖ、１０ｓ）を印加した際の素子の透過スペクトル測定結果（図５）と、ＩＴＯ電極上に析出した銀微粒子をＳＥＭにより観察した結果（図６）を示す。図５よりＰＶＰを含む素子において波長４５０ｎｍ付近の透過率が大きく減少し素子は良好な黄色発色を示した。そして、図６より、ＰＶＰを用いた今回の素子では平滑ＩＴＯ電極上に１０ｎｍ以下の銀微粒子が密に析出していた。このような銀微粒子の析出はＰＶＰの添加により可能になったと考えられ、この結果、良好な黄色発色が得られたと考えられる。
【００４９】
以上、本実施例により、エレクトロクロミック素子への電力供給を停止した場合でも、発色保持時間が長く、更に、簡易な構造である平滑ＩＴＯ電極でも良好な黄色発色が可能なエレクトロクロミック素子を実現できることを確認した。
【産業上の利用可能性】
【００５０】
本発明は、消費電力が少なく、透明及び発色状態を可逆に切り替えることが可能なエレクトロクロミック素子として、産業上利用可能である。
【符号の説明】
【００５１】
１  エレクトロクロミック素子
２  作用極
３  対極
４  電解質層
５  スペーサー
【図１】
2020106638.tif 000004
【図２】
2020106638.tif 000005
【図３】
2020106638.tif 000006
【図４】
2020106638.tif 000007
【図５】
2020106638.tif 000008
【図６】
2020106638.tif 000009